ЭЛЕКТРООСАЖДАЕМАЯ КОМПОЗИЦИЯ ДЛЯ ПОКРЫТИЯ

1. Фосфатированная эпоксидная смола, содержащая:
по меньшей мере одну концевую группу, содержащую атом фосфора, ковалентно связанный со смолой углеродно-фосфорной связью или фосфоэфирной связью; и
по меньшей мере одну карбаматную функциональную группу.
2. Фосфатированная эпоксидная смола по п. 1, отличающаяся тем, что концевая группа фосфатированной эпоксидной смолы содержит структуру:
,
1
2
где каждый из R и R независимо представляет собой водород, гидроксил, алкильный радикал, арильный радикал или фосфоэфирную группу.
3. Фосфатированная эпоксидная смола по п. 2, отличающаяся тем, что фосфатированная эпоксидная смола содержит по меньшей мере одно составное звено A, содержащее структуру:
,
1
2
5
где каждый из R и R независимо представляет собой водород, алкильный радикал или арильный радикал, и R содержит двухвалентную, замещенную или незамещенную органическую группу, такую как алкиленовая группа, циклоалкиленовая группа, ариленовая группа, циклоариленовая группа или их комбинации.
4. Фосфатированная эпоксидная смола по п. 3, отличающаяся тем, что фосфатированная эпоксидная смола дополнительно содержит по меньшей мере одно составное звено B, содержащее структуру:
,
1
2
где каждый из R и R независимо представляет собой водород, алкильный радикал или арильный радикал.
5. Фосфатированная эпоксидная смола по п. 4, отличающаяся тем, что соотношение составного звена А к составному звену В составляет от 1:20 до 20:1.
6. Водная смоляная дисперсия, содержащая:
(a) фосфатированную эпоксидную смолу, содержащую:
(i) по меньшей мере одну концевую группу, содержащую атом фосфора, ковалентно связанный со смолой углеродно-фосфорной связью или фосфоэфирной связью; и
(ii) по меньшей мере одну карбаматную функциональную группу и
(б) отвердитель.
7. Водная смоляная дисперсия по п. 6, отличающаяся тем, что концевая группа содержит фосфат, органофосфат, фосфонат, органофосфонат, фосфинат, органофосфинат или их комбинации.
8. Водная смоляная дисперсия по п. 6, отличающаяся тем, что концевая группа фосфатированной эпоксидной смолы содержит структуру:
,
1
2
где каждый из R и R независимо представляет собой водород, гидроксил, алкильный радикал, арильный радикал или фосфоэфирную группу.
9. Водная смоляная дисперсия по п. 6, отличающаяся тем, что фосфатированная эпоксидная смола содержит структуру:
,
1
2
3
4
где каждый из R, R, R и R независимо представляет собой водород, гидроксил, алкильный радикал, арильный радикал или фосфоэфирную группу, и R представляет собой остаток эпоксифункционального полимера, содержащий по меньшей мере одну карбаматную функциональную группу.
10. Водная смоляная дисперсия по п. 6, отличающаяся тем, что фосфатированная эпоксидная смола по существу не содержит боковых групп, содержащих атом фосфора, ковалентно связанный со смолой углерод-фосфорной связью или фосфоэфирной связью.
11. Водная смоляная дисперсия по п. 6, отличающаяся тем, что фосфатированная эпоксидная смола содержит по меньшей мере одну боковую группу, содержащую карбаматную функциональную группу, причем боковая группа содержит структуру:
,
где R представляет остаток фосфатированной эпоксидной смолы.
12. Водная смоляная дисперсия по п. 8, отличающаяся тем, что фосфатированная эпоксидная смола содержит по меньшей мере одно составное звено A, содержащее структуру:
,
1
2
5
где каждый из R и R независимо представляет собой водород, алкильный радикал или арильный радикал, и R содержит двухвалентную, замещенную или незамещенную органическую группу, такую как алкиленовая группа, циклоалкиленовая группа, ариленовая группа, циклоариленовая группа или их комбинации.
13. Водная смоляная дисперсия по п. 12, отличающаяся тем, что фосфатированная эпоксидная смола дополнительно содержит по меньшей мере одно составное звено B, содержащее структуру:
,
1
2
где каждый из R и R независимо представляет собой водород, алкильный радикал или арильный радикал.
14. Водная смоляная дисперсия по п. 13, отличающаяся тем, что соотношение составного звена А и составного звена В составляет от 1:20 до 20:1.
15. Водная смоляная дисперсия по п. 6, отличающаяся тем, что фосфатированная эпоксидная смола содержит структуру:
,
1
2
3
4
5
где m составляет от 1 до 2000, а n составляет от 0 до 2000; каждый из R и R независимо представляет собой водород, алкильный радикал или арильный радикал; каждый из R и R независимо представляет собой водород, гидроксильный, алкильный радикал, арильный радикал или фосфоэфирную группу; и R содержит двухвалентную, замещенную или незамещенную органическую группу, такую как алкиленовая группа, циклоалкиленовая группа, ариленовая группа, циклоариленовая группа или их комбинации.
16. Водная смоляная дисперсия согласно п. 6, отличающаяся тем, что отвердитель содержит по меньшей мере две функциональные группы, вступающие в реакцию с карбаматными функциональными группами.
17. Водная смоляная дисперсия по п. 6, отличающаяся тем, что отвердитель содержит аминопластную смолу, фенопластную смолу, блокированный полиизоцианат или их комбинации.
18. Водная смоляная дисперсия по п. 6, отличающаяся тем, что отвердитель содержит летучие группы с высокой молекулярной массой.
19. Водная смоляная дисперсия по п. 18, отличающаяся тем, что летучая группа с высокой молекулярной массой составляет от 5% до 50 мас.% твердых веществ смолы водной смоляной дисперсии в расчете на общую массу твердых веществ смолы.
20. Водная смоляная дисперсия по п. 6, отличающаяся тем, что водная смоляная дисперсия по существу не содержит металлсодержащих катализаторов.
21. Водная смоляная дисперсия по п. 6, отличающаяся тем, что дополнительно содержит олигомер с карбаматными функциональными группами, содержащий по меньшей мере две карбаматные группы.
22. Водная смоляная дисперсия по п. 21, в которой олигомер с карбаматными функциональными группами содержит структуру:
,
5
где R содержит двухвалентную, замещенную или незамещенную органическую группу, такую как алкиленовая группа, циклоалкиленовая группа, ариленовая группа, циклоариленовая группа или их комбинации.
23. Способ получения фосфатированной эпоксидной смолы по п. 1, включающий:
проведение реакции эпоксидной смолы, содержащей по меньшей мере одну концевую эпоксидную функциональную группу и по меньшей мере одну боковую гидроксильную функциональную группу, с молекулой, содержащей изоцианатную функциональную группу и карбаматную функциональную группу, причем боковая гидроксильная функциональная группа и изоцианатная функциональная группа реагируют с образованием уретановой связи, в результате чего молекула встраивается в эпоксидную смолу с образованием эпоксидной смолы с карбаматными функциональными группами; и
дополнительное проведение реакции эпоксидной смолы с карбаматными функциональными группами с фосфорной кислотой, фосфоновой кислотой, фосфиновой кислотой или их комбинациями, при этом по меньшей мере одна концевая эпоксидная функциональная группа эпоксидной смолы с карбаматными функциональными группами реагирует с кислотной группой фосфорной кислоты, фосфоновой кислоты, или фосфиновой кислоты, посредством чего фосфорная кислота, фосфоновая кислота и/или фосфиновая кислота встраиваются в эпоксидную смолу с карбаматными функциональными группами с образованием фосфатированной эпоксидной смолы, содержащей по меньшей мере одну карбаматную функциональную группу.
24. Способ по п. 23, в котором фосфатированную эпоксидную смолу, содержащую по меньшей мере одну карбаматную функциональную группу, нейтрализуют основанием.
25. Способ покрытия подложки, включающий электрофоретическое осаждение водной смоляной дисперсии по п. 6 на подложку с образованием покрытия на подложке.
26. Способ по п. 25, отличающийся тем, что покрытие, осажденное из водной смоляной дисперсии по п. 6, отверждается при температуре отверждения 121,1°C (250°F) за 60 минут или меньше, что измеряется по выдерживанию по меньшей мере 25 двойных протирок ацетоном в соответствии с испытанием методом двойных протирок ацетоном.
27. Способ по п. 25, отличающийся тем, что покрытие, осажденное из водной смоляной дисперсии по п. 6, является устойчивым к гидролизу, что определено методом испытания на устойчивость к гидролизу.
28. Способ по п. 25, отличающийся тем, что водная смоляная дисперсия дополнительно содержит олигомер с карбаматными функциональными группами, и покрытие, осажденное из водной смоляной дисперсии, демонстрирует уменьшенную протяженность нитевидной коррозии по сравнению со сравниваемой композицией для покрытия, которая не содержит олигомер с карбаматными функциональными группами, при измерении в соответствии с методом испытаний на нитевидную коррозию.
29. Подложка с покрытием, которая по меньшей мере частично покрыта смоляной дисперсией по п. 6.
30. Деталь, по меньшей мере частично покрытая водной смоляной дисперсией по п. 6.
31. Транспортное средство, содержащее деталь по п. 30.
32. Транспортное средство по п. 31, отличающееся тем, что транспортное средство включает аэрокосмический аппарат.
33. Транспортное средство, по меньшей мере частично покрытое водной смоляной дисперсией по п. 6.
34. Транспортное средство по п. 33, отличающееся тем, что транспортное средство включает аэрокосмический аппарат.
35. Водная смоляная дисперсия, содержащая:
(a) фосфатированную эпоксидную смолу и
(б) олигомер с карбаматной функциональной группой, содержащий по меньшей мере две карбаматные функциональные группы.